СПОСОБ ПОЛУЧЕНИЯ ПОЛИУРЕТАНОВЫХ ПЕН

1. Способ получения покрытий для ран, в котором композиции, содержащие анионные гидрофилированные, водные полиуретановые дисперсии (I) вспенивают и сушат физическим способом без химического сшивания.
2. Способ по п.1, отличающийся тем, что полиуретановые дисперсии (I) для анионного гидрофилирования содержат исключительно сульфонатные группы.
3. Способ по п.2, отличающийся тем, что сульфонатные группы в качестве противоионов имеют катионы щелочных металлов.
4. Способ по п.1, отличающийся тем, что полиуретановые дисперсии (I) имеют от 0,1 до 15 миллиэквивалентов на 100 г твердой смолы к анионным или потенциально анионным группам в расчете на твердую смолу.
5. Способ по п.1, отличающийся тем, что дисперсии (I) имеют содержания твердых веществ от 55 до 65 мас.% в расчете на содержащийся в них полиуретан.
6. Способ по п.1, отличающийся тем, что дисперсии (I) получают посредством того, что
A) изоцианатфункциональный форполимер из
А1) органических полиизоцианатов
А2) полимерных полиолов со средними молекулярными массами от 400 до 8000 г/моль и ОН-функциональностями от 1,5 до 6 и
A3) при необходимости, гидроксифункциональных соединений с молекулярными массами от 62 до 399 г/моль и
А4) при необходимости, изоцианатреакционноспособных, анионных или потенциально анионных и/или, при необходимости, неионных средств для гидрофилирования, и
B) свободные группы NCO которых затем полностью или частично подвергают взаимодействию при удлинении цепи
B1) при необходимости, с аминофункциональными соединениями с молекулярными массами от 32 до 400 г/моль и
B2) с аминофункциональными, анионными или потенциально анионными средствами для гидрофилирования
и форполимеры перед, во время или после стадии В) диспергируют в воде.
7. Способ по одному из пп.1-6, отличающийся тем, что вспениваемая композиция в качестве вспомогательных и добавок (II) содержит амиды жирных кислот, сульфосукцинамиды, сульфонаты углеводородов или сульфаты углеводородов, алкилполигликозиды и/или соли жирных кислот в качестве вспенивающих агентов и стабилизаторов пены.
8. Способ по п.7, отличающийся тем, что в качестве вспенивающих агентов и стабилизаторов пены используют смеси из сульфосукцинамидов и стеаратов аммония, причем они содержат от 70 до 50 мас.% сульфосукцинамидов.
3
9. Покрытие для ран, полученное способом по одному из пп.1-8, которое имеет микропористую структуру с открытыми порами и имеет толщину в высушенном состоянии ниже 0,4 г/см.
2
10. Покрытие для ран по п.9, отличающееся тем, что они имеют абсорбирующую способность относительно физиологического солевого раствора 100 до 1500% (масса поглощенной жидкости в расчете на массу сухой пены; определение согласно DIN EN 13726-1, часть 3.2) и проницаемость относительно водяного пара составляет обычно от 2000 до 8000 г/24 ч · м (определение согласно DIN EN 13726-2, часть 3.2).
11. Покрытие для ран по п.8 или 9, отличающееся тем, что оно содержит дополнительно активное вещество.